(57)【特許請求の範囲】
【請求項１】
次の（ａ）及び（ｂ）を含む熱活性化性接着性物品：
（ａ）その中に陥凹表面部分および隆起表面部分を含む少なくとも１つの表面を有する、実質的に横方向に安定な、熱によって復元可能な担体フィルム、および
（ｂ）接着剤が該隆起表面部分を越える程厚くなく、そのために露出隆起表面部分を形成することができる量の、陥凹表面部分中に存在する接着剤層。
【請求項２】
さらに、該担体フィルムと前記接着剤との間に剥離被膜を有し、それによって転写用物品を形成する、請求項１の熱活性化性接着性物品。
【請求項３】
次の工程（ａ）および（ｂ）を含む熱活性化性接着性物品を基体に付着させる方法：
（ａ）担体フィルム、その上に被覆された接着剤層、および該接着剤層の上に被覆された実質的に非粘性の粒子を含む熱活性化性接着性物品を前記基体に適用し、さらに、
（ｂ）十分な量の熱を該熱活性化性接着性物品に適用して、該接着剤層が該基体に接触できるように実質的に非粘性の粒子を変性する。
【請求項４】
次の（ａ），（ｂ）及び（ｃ）を含む接着性物品：
（ａ）その中に陥凹表面部分および隆起表面部分を含む少なくとも１つの表面を有する担体フィルム、
（ｂ）粘着剤が該隆起表面部分を越える程厚くなく、そのために露出隆起表面部分を形成することができる量の、陥凹表面部分上の再配置不能な粘着剤層、および
（ｃ）該物品を再配置できるような量で該露出隆起表面部分上に存在する同じ粘着剤の層。
【発明の詳細な説明】
【０００１】
【発明の属する技術分野】
本発明は、熱により活性化される接着性物品、例えばテープに関し、より具体的には、その中に凹んだ表面部分と隆起した表面部分とをもつ可撓性担体フィルムを有する物品に関する。
【０００２】
【従来の技術】
粘着（ＰＳＡ）シート、フィルムおよびテープは、空気を補足しないで、または皺をつくらないで基体の正確な位置に貼付することは、主としてＰＳＡの予粘着または「急速粘着」作用のためにしばしば困難である。このことは、強い結合力および／または低温タック特性（tack property ）を有する「強力な」ＰＳＡについて特に当てはまり、この粘着性物品のサイズが増すにつれとりわけ問題となる。ＰＳＡフィルムやテープをより容易に貼付するために、幾つかの方法および形状が開発されてきた。
【０００３】
例えば、貼付補助物質、例えば、界面活性剤、水およびアルコールを含む組成物、または粒子、粉末もしくはタルクを含む乾燥性貼付補助物質が、予粘着を排除するために用いられてきた。しかしながら、そのような貼付補助物質は、ＰＳＡの粘着特性に影響を与えがちで、粘着物と基体との間に強力な結合を形成するのを妨げる。
【０００４】
粘着剤表面から突出している非粘性物質による不連続被膜も、貼付している間のＰＳＡの予粘着を防ぐために用いられている。これらの被膜をもつ物品は、基体に対して配置され、この基体の上を自由に動かすことができる。そのような被膜は、例えば、パターン化されたポリマー被膜、粒子およびフィルムを含む。ＰＳＡフィルムおよびテープを貼付しやすくするために用いられるまた別の形状は、接触および予粘着を防ぐ手段として、粘着剤中に部分的に埋め込んだ中空ガラス性微小球体の不規則な分布を利用する。加圧によって微小球体が潰れ、粘着剤が基体に接触できるようになり、即座に強力な結合が形成される。
【０００５】
予粘着を処理する他の方法は、ＰＳＡ表面から突出する粘着剤の止め釘形成（任意にビーズを含む）を含む。局所構造を有する（topologically structured) 粘着剤もまた開示されてきた。種々の粘着層局所構造には、凹面および凸面Ｖ字形溝または半球体、並びに他の三次元形状が含まれる。一般に、これらの局所構造は、滑らかな表面を有する粘着剤に較べ、粘着シート、フィルムおよびテープに小さい剥離粘着値（peel adhesion value)を与える。多くの場合に、局所構造を有する粘着剤はまた、接触時間が増すにつれ粘着に変化を生じる。
【０００６】
【発明が解決しようとする課題】
これらの粘着物品は、位置ぎめ可能な、さらに再配置が可能な種々のタイプの作用を示す。しかしながら、これらの物品の幾つかは問題を孕んでいる。したがって、粘着剤を用いる場合は、予粘着を避けるために代替法が必要となる。さらに、圧力を用いずに熱を用いてそのような物品を接着させる方法がまた所望される。
【０００７】
【課題を解決するための手段】
本発明は、その中に凹んだ表面部分（１つまたは２つ以上の陥凹を有する）および隆起した表面部分（１つまたは２つ以上の突起を有する）をもつ少なくとも１つの表面をもつ担体フィルム、好ましくは可撓性担体フィルムを有する熱により活性化される接着性物品を提供する。接着剤、好ましくは粘着剤は、隆起表面部分、すなわち突起または複数の突起が接着剤表面より上に伸びるように、この表面が被覆されている。このような構造の結果として、一定の好ましい具体例では、顕著な予接着をもたらすことなく基体上を移動させることができる。他の具体例では、位置ぎめ、容易な移動および再配置が可能である。したがって、本発明は、位置ぎめおよび／または再配置が可能な物品を提供する。熱エネルギー、すなわち加熱、を用いた時には、担体フィルムは、接着性物品が接着させられるべき基体に接着剤を接触させる態様で「活性化」または変性される。例えば、この突起は引っ込ませることができ、それによって接着剤を基体に接触させることができる。
【０００８】
担体フィルムの隆起表面部分は実質的に連続していることが可能で、それによって１つの連続した突起を形成することができる。これによって、凹んだ表面部分は不連続となる。陥凹表面部分が不連続である場合は、別々の陥凹は互いに隙間をあけて形成される。この具体例では、陥凹は、接着剤のための個々のポケットまたは容器としての機能をもち、接着剤を個々の小区画にパターン化する。この区画化された凹んだ表面部分の個々の陥凹は、接着剤で完全に満たされているわけではなく、したがって、隆起した表面部分が接着剤の高さを越えて突き出すことが許容される。
【０００９】
また別に、この隆起表面部分は不連続であってもよい。隆起表面部分が不連続の場合、担体フィルム表面は、分散する多数の突起、すなわち突出部（好ましくは実質的に均一に分布する）を含む。この突出部は、粘着剤表面に沿って断続的箇所から該粘着剤層を通り抜けて突出している。この具体例では、凹んだ表面部分は実質的に連続的である。したがって、この具体例は、実質的に連続しており、さらにそこを突き抜ける突起部が介在する１つの陥凹を有する表面を含む。
【００１０】
この隆起表面部分または陥凹表面部分が連続であれ、不連続であれ、担体フィルムの表面上に被覆される接着剤の量または厚さは、担体フィルムの支持部分から伸びる隆起表面部分、すなわち突起又は突出部、の高さを越えて厚くなることはない。したがって、一定の好ましい実施例では、隆起表面部分の露出した先端もしくは上部表面（すなわち、接着剤表面の上にある突起部分）は実質的にタック性がなく、このことは、この接着性物品を位置ぎめ可能なものにする。本明細書では、位置ぎめ可能とは、基礎体に接触する担体フィルム部分が、該担体フィルムを加熱する前には実質的に非タック性で、該粘着物品を基礎体に予接着させること無く、適切な場所へと表面上を容易にスライドさせることができることを意味する。
【００１１】
この実質的に非タック性の特性は、必ずしも突起先端が接着性を全く含まない（これは特に好ましい実施例ではある）ことを意味しない。むしろ、突起先端は、接着剤（例えば、陥凹表面部分上に含まれるものと同じ接着剤または異なる接着剤）の極めて薄い層で被覆されていてもよく、または、例えば架橋によって脱タックされた接着剤の厚い層で被覆されていてもよい。
【００１２】
また別には、突起の露出表面部分の上部は、タック性のある接着剤層で被覆されていて、それによって自由な位置ぎめはできないが、一旦外して再度位置ぎめすることができる。接着剤のこの層は、陥凹表面部分にある接着剤と同じ物であってもよい。自由な位置ぎめが可能であれ、一旦外して再度の位置ぎめが可能であれ、またはその両方が可能であれ、本発明の物品は全て、陥凹表面部分上の粘着剤表面を越えて突き出した担体フィルムの一部分を有し、その結果、粘着剤は、該物品が熱エネルギーを与えられ、担体フィルムが「活性化」（すなわち変性）されそのような接触を可能にするまで、基体に接触しない。
【００１３】
担体フィルムは実質的に横方向に安定で、しかも熱によって回復可能である。すなわち、担体フィルム（したがってそれによって形成される粘着性物品）は、熱エネルギーの適用によって、先に変形した形状から元の形状に復元する。典型的には、該物品の全体の長さおよび幅は顕著には変化せず、一方、表面は実質的に滑らかな形状に回復する。したがって、担体フィルムは実質的に横方向に安定である。すなわち、接着性物品のサイズおよび形状は一般に同じ長さと幅を維持するが、担体フィルムの部分部分（すなわち突起および陥凹）の厚さ変化が起こって、基体に接着剤を接触させる。すなわち、担体フィルムを熱することによって、隆起表面部分（また別には陥凹表面部分）を崩壊させ、または引っ込めて接着剤を基体に接触させることができる。本明細書で用いられているように、「復元可能」という用語はまた、先に変形されていなくても新しい形状をとる物品も含む。
【００１４】
熱エネルギーに曝されたときに復元可能な担体フィルムを作製する方法の１つは、エンボス加工時にフィルムに記憶を構築し、それによって加熱時に、エンボス加工の前の本来の状態（すなわち平らなもしくは滑らかなフィルム）にフィルムを近づけるものである。この記憶は、隆起または陥凹表面部分に構築できるが、フィルム全体には構築できない。基本的には、この担体フィルムは、これら隆起または陥凹表面部分において熱収縮性フィルムとして働くが、一般的にはその横方向の寸法を維持する。
【００１５】
熱エネルギーに曝された際に復元可能な担体フィルムを作製するもう１つの方法は、フィルムの支持部分に「絶縁体」を付着させることによって突起を担体フィルムに取り込むものである。これらの絶縁体は、典型的には、担体フィルムの支持部分の物質とは異なり、それ自体は熱により活性化可能な物質から作られる。熱エネルギーの付与に際して、この絶縁体は、陥凹表面部分上の粘着剤が基体に接触できるように変性される。絶縁体を作るために適した物質の例には、低融点熱可塑性ポリマー、発泡体（ｆｏａｍｓ）、又はホットメルト接着剤が含まれる。本明細書で用いられるように、そのような熱活性化性絶縁体をもつ担体フィルムは、エンボス加工による場合のように、担体フィルムが変形されていなくとも「復元可能」である。
【００１６】
本発明の物品で使用される接着剤は、広範囲の接着剤、例えば粘着剤、ホットメルト等のいずれでもよい。好ましくは、この接着剤は粘着剤である。適切な粘着剤は、シリコーン、ポリオレフィン、ポリウレタン、ポリエステル、アクリレート、ポリアミド、および天然もしくは合成ゴム−樹脂の粘着剤を含む極めて様々な接着剤から選択することができる。
【００１７】
本発明の熱活性化性接着性物品は、少なくとも、製造が比較的安価であるという点で特に有利である。例えば、担体フィルムの隆起表面部分は、フィルムの押し出し工程におけるエンボス加工工程によって作り出すことができる。さらに、本発明の接着性物品は、圧をかけること無く貼付することができる。すなわち、この物品は表面に貼付し、熱だけで活性化が可能で（例えば、赤外線照射や温熱ガスによるように）、接着剤を基体に接触させ接着させることができる。
【００１８】
本発明はまた、熱活性化性接着性物品を基体に接着させる方法を提供する。特定の具体例の１つは、熱活性化性接着性物品を基体に適用し、十分量の熱を該物品に適用し、それによって、担体フィルムを変性して陥凹表面部分上の接着剤を基体に接触させることを可能にすることを含む。この方法では、熱活性化性接着性物品は上記に記載した何れのものでも可能である。
【００１９】
また別の方法は、熱活性化性接着性物品を基体に適用し（この場合、熱活性化性接着性物品は、担体フィルム、その上に被覆された接着剤層、およびこの接着剤層の上に被覆された実質的に非接着性の粒子を含む）、十分量の熱を該物品に適用し実質的に前記非接着性の粒子を変性して、それによって該粒子が該接着剤層を基体に接触させることを可能にすることを含む。この具体例では、実質的に非粘着性の粒子は変性（例えば昇華、溶融、崩壊、収縮）され、それによって、接着剤は基体に接触できる。これらの粒子は上記の絶縁体とは区別され、実質的に非粘着性の粒子は担体フィルムの支持材料の一部分ではなく、またはそれに直接付着しているのではない。むしろ、この実質的に非粘着性の粒子は、接着剤層の表面に一面に分布し、または該接着剤層の中に部分的に埋め込まれる。
【００２０】
本明細書では以下のように用いられる：
「粘着剤」とは接着性組成物を指し、また接着物品の接着剤層も指すことがある。
「担体フィルム」は、薄い、好ましくは可撓性のシートを指し、さらにまた担体ウェブを指し、ある種の具体例では、担体フィルムは支持体部分とそれに付着した「絶縁体」から成る。
「位置ぎめ可能」とは、基体に置き、基体に予接着すること無く、表面上をスライドさせて適切な位置に配置することができる接着性物品に関連する。
「再配置可能」とは、接着特性の実質的損失および基体表面の損傷をもたらすことなく、基体に繰り返し貼付、取り外しできる接着性物品に関連する。
「シート」とは、長方形または、例えば文字数字ような特性をもつ他の形状の薄い大きな表面積の物品を意味する。
「実質的に均一に分布」とは、突起（例えば絶縁体）、陥凹、または実質的に非粘着性粒子の単位当たりの平均密度が、該物品の配置ぎめもしくは再配置を可能にするために必要とされる規則的もしくは不規則なパターン中で、接着性物品全体に亙って均一であることを意味する。
「基体」とは、粘着物品が適用される表面を指す。
「タック」とは、接着剤と基体との間の迅速な接触接着を指し、基体特異的である可能性がある。
【００２１】
本発明の粘着物品は熱で活性化する。すなわち、接着剤の被覆された担体フィルムは、それを熱エネルギー、例えば熱に曝した際に活性化し、即ち変性されて、接着性物品が接着するべき基体に接着剤が接触できるようにする。これは、接着剤が基体に接触しないように、粘着剤の高さを越えて伸びる隆起表面部分（１つの連続した突起として、または複数の突起として）を有する担体フィルムを用いることによって達成される。加熱をすると、担体フィルムは変性され（例えば突起を引っ込め、または収縮させることによって）、接着剤は基体に接触するようになる。
【００２２】
突起間の担体フィルム部分、すなわち、接着剤を「含有する」部分は、陥凹表面部分（すなわち連続した１つの陥凹または複数の陥凹）と呼ばれる。このことは、担体フィルムのこの部分が側壁をもつ" 容器”であることを表わそうとするものではない。もっともそのようなものとして記述することは可能である。むしろ、この用語は、相対的な意味で一般に用いられる。したがって、最初は平らな担体フィルムがエンボス加工を施され、それによってフィルムの一部分が一方の面（例えば担体フィルムの表側）の最初の平面より上に突出する場合、これらの突起は隆起表面部分を構成し、残りの表面は陥凹表面部分を構成する。例えば、図１の担体フィルムの表側２０を参照のこと。図１は下記で詳しく考察する。また別に、最初平らな担体フィルムが、フィルムの一部が一方の表面の最初の平面より凹むようにエンボス加工が施される場合は、これらの陥凹は陥凹表面部分を構成し、残りの表面は隆起表面部分を構成する。例えば、図１の担体フィルムの裏側２２を参照のこと。
【００２３】
したがって、本発明は、２つの背中合せに平行に走る表面を有する担体フィルムをもつ熱活性化性接着性物品を、好ましくはテープの形状で提供するが、この場合、少なくとも一方の表面は、そこから突出する突起が介在する実質的に連続する主要な表面を有する少なくとも１つの陥凹を含み、そして好ましくは、この陥凹上に（または陥凹の中に）粘着剤を含む。使用時に、担体フィルムは熱に曝されると元に戻り、それによって陥凹表面部分上の接着剤が基体に接触するようになる。上記に述べたように、担体フィルムは、実質的に横方向に安定である。すなわち接着性物品のサイズと形状は、一般に同じ長さと幅を維持する。寸法の変化は、担体フィルムが加熱されたとき、例えば崩壊または退縮によって隆起表面部分（また別には陥凹表面部分）にのみ生じ、接着剤が基体に接触するようになる。
【００２４】
本発明の熱活性化性物品は、最初の位置ぎめが可能であるか、再配置が可能であるか、または両方が可能である。好ましくは、それらは最初の位置ぎめが可能である。すなわち、この接着性物品は基体に対して配置され、基体に予接着することなく所望の位置に表面上を容易にスライドさせることが可能である。この物品が初めに再配置が可能である場合、それは一般には最初の位置ぎめは可能ではないであろう。しかし、この物品が初めに位置ぎめが可能である場合は、加熱した後再配置も可能である。本発明の物品は、適切な接着剤を選ぶことによって、最初の位置ぎめが可能で、その後の再配置が可能になることは、当業者には理解されるところである。また、本発明の位置ぎめが可能な物品を一旦再配置可能にすると、この物品はもはや位置決めができなくなることは、当業者には理解される。すなわち、適切な再配置可能な接着剤の使用によって、熱活性化性接着剤は加熱（場合によって加圧）後取り外し、再配置することが可能である。再配置が可能な接着剤を有する物品は表面に一旦付着した後、取り外せるが、もはや表面に予接着すること無く基体上をスライドさせることはできない。
【００２５】
本発明の熱活性化性接着性物品の形状は、例えばシート、フィルム、およびテープが可能である。それらは、例えば、車両、標識、建造物、バンド、日除けの装飾や情報用マーキングとして、テープ（例えばトランスファーテープ、両面テープ及び写真用および他のレイアウト用テープ）の他ペイント噴霧用マスキングテープ、壁紙等として、様々に応用して用いることができる。本発明の熱活性化性物品がトランスファーテープである場合は、接着剤は、典型的には担体フィルムと接着剤との間の剥離層の効果として担体フィルムから剥離する。さらに、担体フィルムは、また別の機能層および装飾層、例えばクリヤーコート、装飾用接着剤層、スクリーン印刷用インク、障壁層、接着促進物、半透明の多層フィルム等、を含むことができる。そのような機能層および装飾層は当技術分野で既知であり、当業者に周知の技術にしたがって、使用し、適用し、または積層することができる。
【００２６】
本発明の熱活性化性接着性物品の好ましい実施例を図１に示す。この実施例では，隆起表面部分は不連続で、陥凹表面部分は実質的に連続である。粘着テープ１０は、エンボス加工を施し陥凹表面部分１４を形成した可撓性担体フィルム１１とその上に接着剤層１６を有する。担体フィルム１１の複数の分散した突出部（すなわち突起部）１８は、粘着剤層１６の表面上の断続的箇所から実質的に連続する粘着剤層１６を通り抜けて突出する。したがって、隆起表面部分は不連続で、該粘着剤層の厚さより大きい高さをもち、好ましくは実質的に均質に分布する突起１８を形成する。これらの突起１８は、所望されるいずれの形状、寸法およびパターンも持つことができる。例えば、それらは上部が平らであっても凸面であってもよく、少量の粘着剤を入れるために上部に凹形の切れ込みをもっていてもよく、また通気を可能にするために上部に小孔を有していてもよい。一定の好ましい実施例では、しかしながら、図１に示すようにそれらは上部が凸面である。
【００２７】
隆起および陥凹表面部分は、担体フィルムの一方の面のみ、すなわち１つの表面のみであるか、または担体表面の両面にあってもよい。それらが両面にある場合は、担体フィルムの片面上の突起は、裏面の陥凹を生じるが、このことは常に生じるとは限らない。図１は、突起１８をもつ担体フィルムの表側２０と、対応する陥凹２４をもつ裏側２２を示す。同様に、表側２０の連続する陥凹１４は対応する連続突出部を裏側２２上に有する。また別に、裏側２２は、突起も陥凹も持たない平らな表面であってもよい。
【００２８】
本発明の熱活性化性接着性物品のまた別の好ましい実施例を図２に示す。この実施例では、担体フィルムの隆起表面部分は実質的に連続的で、それによって１つの連続した突出を形成し、さらに陥凹表面部分は不連続で、それによって互いに離れた別々の小区画または陥凹を形成する。この陥凹は、接着剤のための個々のポケットまたは容器として機能し、粘着剤を個々の小区画にパターン化する。この個々の陥凹は粘着剤で完全には満たされず、したがって、隆起表面部分は粘着剤の高さを越えて突き出している。
【００２９】
本物品の担体フィルムの裏側は平ら（すなわち突起も陥凹も全く存在しない）であってもよいが、図示した実施例（すなわちテープ１１０）は、エンボス加工によって一方の面に複数の陥凹と他方の面に対応する複数の突起を有する可撓性担体フィルムから構成されている。特に、粘着テープ１１０は、エンボス加工によって担体フィルム１１１の表側１２０に複数の陥凹１１４（接着剤層、好ましくは粘着剤１１６を含む）、および１つの連続した隆起表面部分１１８を形成させた可撓性担体フィルム１１１を有する。隆起表面部分１１８の露出した表面は、好ましくはいずれの接着剤も実質的に含まない。担体フィルムの裏側１２２上には、連続した突起１１８に対応する実質的に連続した陥凹１２４、および陥凹１１４に対応する複数の突起がある。連続隆起表面部分１１８の外形および形状にしたがって、本発明の物品は殆ど限りのないパターンを有することが可能である。
【００３０】
図３および４は、本発明の熱活性化性接着性物品のもう１つの好ましい実施例の熱活性化前（図３）および後（図４）を示す。図３に示した実施例のように、テープ２１０は、エンボス加工によって一方の面に複数の陥凹２１４と突出部２１８をもち、他方の面に複数の対応する突起２２６と対応する陥凹２２４をもつ可撓性担体フィルム２１１からなる。しかしながら、この実施例では、接着剤は、突出部２１８と２２６が接着剤の高さを越えて突き出すような量で、担体フィルム両面の陥凹２１４と２２４の中（または上）に被覆されている。したがって、本発明は、両面熱活性化テープを包含する。一旦テープの位置が決定され加熱されると、担体フィルムは元に戻り、接着剤は突起の高さを越えて突き出す。続いてテープは基体に付着する（好ましくは２つの表面を接合する）形状となる。
【００３１】
図５は、本発明の熱活性化性接着性物品のまた別の例である。この実施例では、図１のように、その上に粘着剤層３１６をもつ陥凹表面部分３１４を有する可撓性担体フィルム３１１をもつ粘着テープ３１０が示されている。複数の分散した突起３１８は、実質的に連続する接着剤層３１６の断続的な箇所から突出している。図１に示した実施例と異なり、これらの突起は、実際にはフィルム３１１に付着させた「絶縁体」である。そのような絶縁体は、担体フィルムの材料とは異なる熱活性化性物質から製造される。この実施例で用いられるように、担体フィルムは、担体フィルムの支持部分に付着した絶縁体を含む。熱エネルギーを与えたとき、これらの絶縁体は変性され、それによって陥凹表面部分内の接着剤が基体と接触できるようになる。しかし、担体フィルムの全体的な横方向の寸法は実質的には変わらない。絶縁体は、一般に、絶縁体が接着剤表面を越えて突き出した高さまたは距離を減少させることによって変性されるが、これは、例えば絶縁体が溶融した場合に生じる。
【００３２】
絶縁体に適した物質の例には、低温溶融性熱可塑性ポリマー（例えばポリスチレン、ポリオレフィン、ポリエステル、ポリアクリレート、ポリメタクリレートおよびアクリレートとメタクリレートとの共重合体）、融点が約１２０°Ｆ（４９℃）以上（好ましくは約２４０°Ｆ（１１６℃）以上）であるが担体フィルムの融点を越えないホットメルト接着剤（例えばポリエステル、ポリアクリレート、ポリアミド、およびそれらの共重合体）およびこれら物質のいずれかの発泡体が含まれるが、これらに限られるものではない。ここで用いられているように、そのような熱活性化性絶縁体をもつ担体フィルムは、例えばエンボス加工によって変形させられるようなことがなくても、「元に戻ることができる」ということは理解されよう。
【００３３】
したがって、本発明の担体フィルムは熱により復元可能で、この熱復元性は、材料のエンボス加工によって、または担体フィルム表面に絶縁体の形をした異なる物質を加えることによって担体に取り込ませることができる。好ましくは、担体フィルムは、エンボス加工された熱復元性材料である。そのような実施例では、担体フィルムは、「形状記憶」が可能な（すなわちエンボス加工時に該フィルムに記憶を構築するように形状を与えられ、それによって加熱時にエンボス加工前の状態（すなわち平らなまたは滑らかなフィルム）に戻ろう（少なくとも近づこう）とする）適切ないずれかのポリマーを含む重合体材料である。この記憶は、隆起または陥凹表面部分に組み込まれることができるが、フィルム全体に組み込むことはできない。形状記憶が可能な適切なポリマー材料には、ポリオレフィン、例えば高密度ポリエチレン、低密度ポリエチレン、およびポリエチレン共重合体（例えばエチレン／エチルアクリレート共重合体、エチレン／アクリル酸共重合体およびエチレン／ビニル酸共重合体）；フルオロポリマー、例えばフッ化ポリビニリデンおよびエチレン／テトラフルオロエチレン共重合体；ナイロン；ポリ塩化ビニル；並びにエラストマーが含まれるが、これらに限られるものではない。ポリマー材料は、通常、押し出し成形されるか、そうでなければ溶融後形状付加される（melt shaped ）。この材料の厚さは、基体のサイズと形状復元後のこの物品に必要とされる強度に左右される。
【００３４】
そのような実施例では、少なくとも担体フィルムの一部はエンボス加工によるパターンを有するが、適切に加熱されたとき、このパターンは減少し、しばしば「消失」する。このエンボス加工による模様付けは、多くの方法、例えば押圧または熱圧プレスを用いることによって実施される。そのような材料は、弾性記憶または可塑性記憶特性を示す。熱復元性物品を製造する方法の１つは、ポリマー材料に所望の熱安定な形状を与え、続いてこのポリマー材料を架橋し、さらにこの物品の変形を可能にし、しかも架橋又は結晶性によって付与された復元力を保持するために十分な温度までこの物品を加熱し、さらに、変形状態にある間この物品を冷却しそれによって物品の変形状態を保持することを含む。この物品の変形状態は熱不安定性であるので、この物品をその本来の熱安定形状に近づける、すなわち記憶効果を引き出すために十分な熱を使用時に与えることができる。そのようなエネルギー源には赤外線照射源、ヘアードライヤー、加熱ロール等が含まれるが、これらに限定されるものではない。したがって、エンボス加工によるパターンは一般には「消失」し、担体フィルムは実質的に滑らかになる。ここで用いられるように、「実質的に滑らか」とは、物品を加熱し復元した後、エンボス加工パターンをもつ突起の上部が粘着材層の表面より下にあることを意味する。
【００３５】
このエンボス加工パターンは、規則正しい配置もしくは配列、抽象的デザイン、または不規則パターンで構成することができる。何に利用するかによって、このエンボス加工パターンは、このポリマー要素の第一の面の一部分のみをカバーするか、または実質的に第一の全表面をカバーすることができる。この物品の製造の結果として生じる単発的で不規則な表面上のひび割れは、本明細書の目的のエンボス加工パターンとは考えられない。
エンボス加工された担体ウェブの陥凹および突起のサイズと形状は通常は重要ではないが、応用目的に合うように選択されるべきである。陥凹の深さもまたさほど限定されるものではないが、通常は、典型的な粘着剤の厚さである０．２５ｍｍより小さい。突起の高さは、陥凹表面部分に被覆される接着剤の厚さよりも大きくなければならない。陥凹および突起の三次元形状は、所望の場合には容易に制御が可能で、特殊な応用に合わせることができる。三次元形状の横断面（これは担体フィルム表面に平行である）は、極めて多様な形状であり、長円形、円形、多角形または長方形を含む。
【００３６】
担体フィルム上に突起を形成するために絶縁体が用いられる実施例では、絶縁体は、前述したように、担体フィルム材料のその他の部分、すなわち担体フィルムの支持部分の材料とは異なる熱活性化性材料から製造される。そのような実施例では、担体フィルムの支持部分はポリマー材料に限定されない。むしろ、あらゆる厚さまたは薄さのプラスチック（合成の又は天然の）、反射性シート、生地（織物または不織物）、紙、金属薄片、複合材料等が可能である。担体フィルムの支持部分は、得られる物品が印刷物品、トランスファーテープ、両面テープ、日除け等となるように構築できる。
【００３７】
本発明の物品で使用される接着剤の種類はさほど限定されない。特に不連続な陥凹表面部分については、本発明で使用される接着剤は、担体フィルムが粘着剤の横方向へ流れるのを防ぐので、広範囲の種類および粘度に及ぶことができる。接着剤は、用いられるべき高められた温度で粘着性になる場合には、室温では実質的に非粘着性であってもよい。また別に、接着剤は手で触っても非粘着性であるが、他の基体に対しては極めて粘着性であることも可能である。これらの粘着剤は基体に特異的で、基体と粘着シートとの間に適切な接合を提供する。
【００３８】
粘着剤は本発明の実施例で使用されるのが好ましい。非粘着剤（例えば熱活性化性または溶媒活性化性接着剤）も用いることができるが、それらは適用が比較的困難であり、適用中に空気を補足する傾向が大きいので、それらは粘着剤より劣る実施例である。粘着剤の利点は、その自然な可撓性と伸長特性である。通常の粘着性物品については、一般に、圧力が接着性物品を基体に付着させるために用いられるが、常に必要な訳ではない。しかしながら、担体フィルムを復元させ、基体に接着剤を接触させるために本発明の物品が一旦加熱されると、圧力は、所望の接着レベルを達成するために必要とされる場合がある。この接着シートには当業界で周知の様々な粘着剤を使用することができるが、粘着剤は、極めて粘着性で、基体と接触したとき強力な結合を生じるものが好ましい。
【００３９】
粘着剤は、標準的な種類の材料として既知の技術である。これらは、溶媒を含まない形において、室温（例えば２０−３０℃）で強力にかつ永久的に粘着性であり、接触に際して様々な異種の表面に堅固に付着する接着剤である。この接着剤は、紙、セロファン、ガラス、プラスチック、木および金属のような物質に対して強力な接着保持力を発揮させるために水、溶媒または熱による活性化を必要としない。この接着剤は、十分に強力な凝集力と弾性とを有し、その強い粘着性（タック性）にもかかわらず指で取り扱うことが可能で、滑らかな表面からは実質的な残渣を残すこと無く取り外すことができる。粘着剤として有用な様々な物質および組成物が文献で十分に考察されている。例えば、米国特許No.Re.２４９０６号、３５５１３９１号、３２３９４７８号、３８９７２９５号、４１８１７５２号、４２２３０６７号、４６２９６６３号、４７８０３６７号および４８３３１７９号を参照のこと。
【００４０】
本発明で使用するために適切な粘着剤は被覆可能な粘着剤である。広範囲の被覆可能な粘着剤を用いることができ、例えば、溶媒で被覆できるもの、溶融により被覆できるもの、及び水で被覆できるラテックスＰＳＡがある。また溶媒を用いないで硬化させることができる粘着剤（１００％固形としばしば呼ばれる）も用いることができる。比較的厚い粘着剤被膜が所望される場合は、多層粘着剤を用いるか、またはその場での光重合のいずれかが望まれるであろう。好ましいタイプの粘着剤の特別な例には、アクリレート、例えばイソオクチルアクリレート／アクリル酸共重合体および粘着性付加アクリレート共重合体；天然もしくは合成ゴム樹脂、例えばニトリルゴム（例えばアクリロニトリル−ブタジエン）；シリコーンベースの粘着剤、例えばポリシロキサン；ポリオレフィン；ポリエステル；ポリアミド；並びにポリウレタンが含まれる。
【００４１】
再配置が可能な接着剤が、再配置性能を付与するために本発明の物品に使用されうる。そのような接着剤は、接着剤の接着特性の消失または劣化を生じること無く、基体に繰り返し貼付および取り外しできる。さらに、この接着剤は、取り外すときに基体表面に損傷を生じてはならない。当業者には周知のように、基体は、どんな種類の接着剤が、基体表面を損傷すること無く、基体から取り外すことができるについて、影響を与える。例えば、比較的傷つきやすい表面（例えば紙）は粘着力が弱い粘着剤にのみ耐えるが、金属表面は極めて強力な粘着剤に耐えるであろう。微小球体粘着剤（例えば米国特許第３６９１１４０号、４１６６１５２号、４４９５３１８号、４５９８１１２号および４７８６６９６号に記載されたもの）は、紙の表面用の再配置可能な粘着剤として利用できることが分かった。
【００４２】
幾つかの配置ぎめ可能な実施例では、突起の露出表面（すなわち突起の先端）上に極めて薄い接着剤層が存在できる。これらのフィルムは一般に非常に薄いので、本発明の好ましい物品の配置ぎめ性能に有害な影響を与えない。また別に、他の配置ぎめ可能な実施例では、例えば架橋によって接着剤の粘着性が減少する場合には、突起の露出表面に接着剤層が存在していてもよい。再配置可能な実施例では、突起の露出表面上に接着剤層をもつことが望ましい。この接着剤は、担体フィルムの陥凹表面部分の接着剤と同じであっても、また異なっていてもよい。接着剤が通常再配置が可能な接着剤でない場合は、薄い接着剤層を突起の露出表面に用い、それによってこの物品を再配置可能にすることができる。その接着剤はまた、実質的に粘着性が比較的小さい異なる接着剤、すなわち再配置可能な接着剤であってもよい。
【００４３】
所望する場合は、陥凹部を被覆する前に微粒子を接着剤に加えることができる。例えば、導電性粒子（例えば銀、ニッケル、または金で被覆されたガラスビーズ）を加えて、電気と熱の伝導性を与えてもよい。
【００４４】
接着剤の溶液、エマルジョン、懸濁液またはプレポリマーシロップの粘性は、粘着剤がエンボス加工された担体フィルムの陥凹を満たし、さらに突起が粘着剤層の表面を越えて突出できるように十分小さくなければならない。接着テープ構成物の製造に用いられる従来の被覆技術が、本発明の担体フィルムに粘着剤組成物を適用するために使用することができる。これらの技術には、ナイフ被覆、ロール被覆、リバースロール被覆、グラビア印刷被覆技術が含まれるが、これらに限定されるものではない。得られた被膜は続いて熱サイクルを通され、溶媒または水を除去されて接着構成物が製造される。また別に、溶媒を含まない、硬化性接着剤（しばしば１００％固形接着剤と呼ばれる）を、前述の技術と同様なナイフ被覆または計量被覆技術を用いて担体フィルムに適用し、続いて紫外線照射または熱に曝して接着剤状態に硬化させることができる。当業者に理解されるように、被覆技術は、担体フィルムの時期尚早の活性化およびそれに続く突起の引込みを惹起しないように選択されるべきである。
【００４５】
本発明のもう１つの応用例では、特に複数の陥凹をもつトランスファーテープ（すなわち熱活性化性区画化トランスファーテープ）（これは以下でさらに詳細に考察する）では、２種の異なる接着剤を異なる陥凹に被覆することができる。例えば、基体が粘着剤小区画に接触するとき、１種より多い接着剤の小区画が基体に移されるように、陥凹の交互の列を別々の接着剤で被覆することができる。この実施例の利点は、２種の接着剤を組み合わせて、いずれか一方の接着剤を別々に用いた場合には得られない有用性を得ることができるということである。また別の応用例では、異なる特性を有する２種またはそれ以上の接着剤を連続的に同じ陥凹に被覆することができる。
【００４６】
典型的には、図１、２および５に示したテープがシートとして重ねられる場合、またはロールとして巻かれる（さらにロールを広げる）場合、突起は裏側の非被覆面に粘着剤を接触させない。好ましくは、積み重ねたときまたは巻き上げたとき、担体フィルムの表側の陥凹表面部分の接着剤と担体フィルムの裏側との間で接触は生じない。下記で考察するように、剥離用被覆（すなわち剥離層）は、任意に担体フィルムの裏側に適用し、粘着剤が陥凹内に留まるように担保することができる。
【００４７】
もう一度図１を参照して、この構造体がトランスファーテープである場合、フィルム１１の表側２０は、好ましくは剥離被膜（図示されていない）で予め被覆され、その上を粘着剤１６で被覆される。熱活性化に続いて、接着剤１６は、突起１８によって生じる断続的空白領域をもつ実質的に連続したフィルムとして移される。例えば、孤立した突起１８の規則正しい配列を有するエンボス加工を施された担体フィルム１１から移された接着剤１６は、穴の開いた接着フィルムとして出現するであろう。接着剤１６が物品に移されるとき、フィルム中の穴は、フィルムを通して空気および液体が通過することを可能にし、したがって液体または蒸気の通過を必要とする用途に適した接着剤を作る。
【００４８】
任意の剥離被膜が担体フィルムの裏側に使用される転写用接着構造体では、この剥離被膜は、接着剤の下の剥離被膜よりもより低レベルの剥離を提供するように選択されるべきである。この低レベルの剥離は、巻き解きの際に担体フィルムの裏側から接着剤を外すことを可能にし、したがって、接着剤を陥凹内に残存させる。しかしながら、これは本発明の必ずしも必要な用件ではない。
【００４９】
剥離用被膜に有用な物質には、シリコーン、エポキシシリコーン、フッ素含有化合物（例えばポリフルオロポリエーテルおよびフルオロシリコーン）、ポリビニルカルバメート、アセテートおよびアクリレートが含まれるが、これらに限られるものではない。剥離用被覆として有用な種々の物質および組成物が市販されており、文献で考察されている。例えば、米国特許第２５３２０１１号、３２４０３３０号、３３１８８５２号、３９６７０３１号、３９７８２７４号、４８２２６８７号、４８８９７５３号、５１４４０５１号、５２１７８０５号および５２７３８０５号を参照のこと。また、小区画トランスファーテープ、剥離被膜などの考察については米国特許第５３４４６８１号を参照のこと。
【００５０】
剥離被膜の剥離特性は既知の方法で調節できる。例えば、シリコーン剥離被膜の剥離接着値を高めるために利用できる方法は、ポリジメチルシロキサンを含むシリコーンを、米国特許第３３２８４８２号および４５４７４３１号に開示されている、より効果の小さい物質と混合することである。そのようなシリコーン剥離被膜を変性するまた別の方法は、米国特許第３９９７７０２号および４８２２６８７号に開示されたように、シリコーン自体を化学的に変性し、被膜の非シリコーン成分を高めることである。そのような方法を用いることによって、粘着剤の剥離値（すなわち剥離接着性）を、１０ｇ／ｃｍ幅から数百ｇ／ｃｍ幅まで容易に増加させ、本発明の担体フィルムから接着剤の移転の難易を調節することができる。
【００５１】
ここに述べる熱活性化性接着性物品は、十分な量の熱エネルギーを与えるだけで、または圧と組み合わせることによって、基体に簡単に接着させることができることは理解されよう。例えば、熱活性化性接着性物品は、人力で基体に適用し、続いて物理的な接触なしで熱をかけ、粘着剤が基体と接触するように熱活性化性接着性物品の担体フィルムを変性する。要するに、ここに述べる物品は基体に適用し、続いて十分な量の熱をかけ、それによって担体フィルムが変性されて、陥凹表面部分の粘着剤が基体と接触することが可能になる。
【００５２】
熱活性化性接着性物品を基体に適用するまた別の方法は、他の形態を含むことができる。これら熱活性化性接着性物品は、担体フィルム、その上に被覆された接着剤層、および接着剤層上に被覆された実質的に非接着性の粒子層を含む。この物品が一旦この物品が基体に適用されると、これら粒子は接着剤が基体に接触するのを防ぐ。したがって、それらは担体フィルムの一部分ではないけれども絶縁体として機能する。それに続いて、十分な量の熱を熱活性化性接着性物品にかけ、実質的に非粘性の粒子を変性して接着剤層が基体に接触することを可能にする。好ましい実施例では、この実質的に非粘性粒子は、例えば昇華、溶融、崩壊または収縮させることが可能で、それによって接着剤が基体に接触できるようになる。したがって、担体フィルムの一部である絶縁体の場合のように、接着剤表面を越えて突き出したこれら粒子の高さが加熱に際して十分減少し、接着剤が基体に接触可能になるようにこれら粒子を変性できる。
【００５３】
そのような方法（この場合接着性物品は、その上を実質的に非粘性粒子で被覆されている）では、担体フィルムおよび接着剤は、上記に記載した通りである。好ましくは、前記接着剤は粘着剤である。実質的に非粘着性の粒子は、前記接着剤層が基体に接触するのを防止する高さと間隙を有する。特に好ましい実施例では、前記粒子は、その直径の約２倍以上離れて配置されている。熱による粒子の変性の前、すなわち変形前には、粒子のサイズは接着剤の厚さより大きい。好ましくは、粒子のサイズは約１０μｍより大きく、より好ましくは約２０μｍより大きい。粒子の熱変形後、それらのサイズ（それらが依然として分離した粒子であるとして）は、接着剤の厚さより小さい。
【００５４】
粘着剤層の表面に実質的に非粘性粒子層が存在する（または粘着剤層の表面中に部分的に埋め込まれている）実施例では、粒子は加熱時の種々のメカニズムによって変性される。それらは、重炭酸アンモニウム粒子のように例えば昇華させ又は蒸発させることができる。また別に、それらを溶融、収縮等させることができる。熱を用いることによって粒子が変性され、それによって担体フィルムの軟化温度より低い温度で接着剤が基体と接触できる限り、その粒子は本発明において使用可能である。そのような粒子は、実質的に非吸湿性で、室温（すなわち、２０−３０℃）では実質的に非変形性であるべきである。非粘着性という極めて控え目なポイントは存在するが、それらは、物品の全体的な粘着性に悪影響を与えるような実質的な粘着特性を導入するものであってはならない。好ましくは、それらは、約１２０°Ｆ（４９℃）より高く、担体フィルムの溶融温度より低い溶融または昇華温度を有する。より好ましくは、この粒子は非毒性で、非腐食性である。
【００５５】
適切な粒子の例には、塩または小分子、例えば重炭酸アンモニウム、亜硝酸アンモニウム、アジ化塩（例えばアンモニウム塩、リチウム塩、ナトリウム塩、カリウム塩）、シュウ酸並びに適切な軟化温度を有するポリーマー微粒子（shard)もしくはポリーマー発泡体（例えばポリ（スチレン）、ポリ（メチルメタクリレート）、ポリ（塩化ビニル）、ポリ（カーボネート）、およびポリ（ビニルアセテート））が含まれるが、これらに限定されるものではない。粒子を構成する物質の効果として、またはその上の接着剤薄層の影響として、隆起表面部分に関して上記で考察したように、実質的に非粘性な粒子は微かにタック性を有していてもよいということは理解されよう。
【００５６】
【実施例】
本発明の目的および利点は、以下の実施例においてさらに詳述されるが、これら実施例において列挙する特定の物質やその量は、他の条件や詳細な事柄同様、本発明を過度に限定するものと解釈されるべきではない。また別に説明しないかぎり、全ての材料は市販されている。
【００５７】
（例１）
正方形の格子状に配列された約３６突起／ｃｍ2を有し、各突起の高さは約０．２５ｍｍ、基底で１．２７ｍｍで、突起の先端が丸い、エンボス加工した雄／雌のポリ塩化ビニルフィルム（ＰＶＣ、ＰＯＬＹＴＨＥＲＭTMＵＧ４５／６０２０１と呼ばれる、Lake Crescent, Inc., Fairlawn, NJ)から入手可能）を、ＡＲＯＳＥＴTM２５５１−Ｗ−５２（Ashland Chemical Columbus, OH から入手可能、アクリル原ラテックス接着剤）で突起の高さと同じ湿潤時の厚さまで被覆した。６５℃で約１５分乾燥後、突起の先端は粘着剤がほぼ無く、連続した粘着剤層の厚さを越えて突き出していた。このテープは配置決め性能が高く（すなわち粘着しないで積極的に手でスライドさせることができた）、９０℃より高い温度で加熱したとき、突起は引込み、接着剤は、ガラスまたはアルミニウム基礎体を完全に湿らし、強力な結合を生じた。
【００５８】
（例２）
例１で述べたようにテープサンプルを調製したが、ただしＰＶＣフィルムはＳＹＬ−ＯＦＦTM２９２シリコーン（シリコーン剥離被膜、Dow Corning (Midland, MI) から入手可能）で被覆し、乾燥させ、さらに６５℃で１０分間硬化させた点が異なる。続いて後硬化を室温で約８−１０時間実施した後、剥離被覆したフィルム表面に接着剤被覆を施した。得られた粘着剤被覆構造体は、９０℃より高い温度まで加熱したとき、熱活性化配置決め可能粘着性トランスファーテープとしての性能を発揮した。
【００５９】
（例３）
２２０グレードＷＥＴ  ＯＲ  ＤＲＹTMサンドペーパー（Minnesota Mining &Manufacturing (St.Paul, MN)から入手可能）で、発泡ポリスチレン絶縁体の表面を軽く擦って調製したポリスチレンの微粒子を、ＳＣＯＴＣＨTMブランド８９８フィラメントテープ（Minnesota Mining & Manufacturing，St.Paul, MN から入手可能）の接着剤表面に落下被覆し、接着剤に対して軽く押しつけることによって微粒子を接着剤に付着させた。得られた配置決め可能なテープ構築物は、アルミニウムパネル上の位置に容易にスライドさせることができた。その後このパネルを約１２０℃に加熱し、この温度でポリスチレン微粒子は収縮し、接着剤をアルミニウムパネルに接触させ、強力な結合を生じさせた。この実施例は、担体フィルムの一部としてよりはむしろ粘着剤上の絶縁体として機能する微粒子を有する構造体を示している。
【００６０】
（例４）
食卓塩の結晶とほぼ同じ大きさの重炭酸アンモニウムの結晶（Matheson, Colleman and Bell, Norwood,OH からＡＸ１２３０：ＣＢ１３０として入手可能）をポリスチレン微粒子に置き換えたという以外は実施例３で述べたものと同じ構造体を調製した。この配置決め可能テープ構造体を約１２０℃に加熱したとき、重炭酸アンモニウム結晶は昇華し、接着剤はアルミニウムパネルに接触して強力な結合を生じた。
【００６１】
（例５）
６ｇのＢＯＳＴＩＣTM５３０３ＡＣ（変性されたエチレンビニルアセテート共重合体接着剤、Bostic (Middleton, MA)から入手できる）、５ｇのジブチルフタレートおよび１７ｇのヘプタンを混合し、生じた懸濁液を透明な溶液となるまで４５℃で加熱して溶液を調製した。この溶液でエンボス加工した実施例１のＰＶＣフィルム上をナイフ被覆（ギャップは０．２５ｍｍ）し、６５℃で５分間乾燥させて、室温で非粘着性のホットメルト接着剤である被膜を形成した。得られた接着剤構造体を湿った接着剤被膜（湿潤時厚さ４０μｍ）に対してキスコートした。この湿った接着剤被膜は、米国特許第４６２９６６３号（この文献をここに引用して本明細書に含める）、実施例１に記載されたように調製した、イソオクチルアクリレート／オクチルアクリルアミド／スチレンスルホン酸ナトリウム接着組成物をＰＥ（ポリエチレン）被覆紙ウェブの非シリコーン化つや消し面にナイフコートして調製した。これは、ＰＥ被覆紙ウェブにラテックス組成物が被覆される３０秒の間に行われた。得られたＰＶＣフィルム構造体を２５℃で１５分乾燥させ、再配置可能なテープ構造体を製造した。光学顕微鏡下でＰＶＣフィルムを調べて、突起の先端のみが第二の粘着剤（ＰＳＡ）で被覆されていることを確認した。
【００６２】
このテープサンプルを、１００℃に保持したオーブン内で水平から６０〜７５°の角度に傾けたアルミニウムパネルに置いた。ＰＳＡだけでアルミニウムパネルにこのテープが保持され、１０分経過後、テープの移動は認められなかった（このホットメルトは、１００℃で極めて粘着性であるが、ＰＶＣエンボス加工フィルムの突起は収縮せず、ホットメルト接着物がアルミニウムパネルに接触できなかった）。オーブンの温度を約１６０℃に上昇させた。これによってＰＶＣエンボス加工フィルム上の突起は収縮し、粘着性のホットメルトがアルミニウムパネルに接触して強力な結合を生じた。（実施例１と比較してより高い活性化温度が要求された理由は不明である）。テープの一部分はまた水平なガラス板の底に付着させたが、そこでは突起の先端のＰＳＡによってテープは移動せずに保持されていた。続いてテープを高温気流ガンで加熱し、ホットメルト接着剤を粘着性にした。突起が収縮し、ホットメルトがガラスを湿らせ強力な粘着力が生じた。この実施例では、担体フィルムの陥凹内のホットメルト接着剤と突起先端の再配置可能な粘着剤を利用する再配置可能テープ構造体を説明した。これはさらに、ＰＳＡによってテープが移動せずに保持され、さらにテープの熱活性化によって重力に対抗する強力な結合を生じることを示している。
【００６３】
（例６）
ナイフコーターのコーティングギャップを０．２２５ｍｍから０．５ｍｍまで徐々に増やしたということを除き、実施例１の工程にしたがって８個の配置決め可能テープ構造体シリーズを調製した（０．２２５ｍｍコーティングギャップでエンボス加工ＰＶＣフィルムの突起を被覆用ナイフで微かに圧縮した）。各テープは、粘着剤被膜がそのミルク状の外観を失うまで、６５℃で乾燥させ（約５−３０分）、サンプルの配置決め性能と再配置性能を定性的に調べた。最も小さいコーティングギャップ（０．２２５ｍｍ）調製したテープ構造体はほぼ完全にスライドでき、幾ばくかの粘着性を示したが水平ガラス板の下側表面には粘着しなかった。最も大きいコーティングギャップ（０．５ｍｍ）で調製したテープ構築物は非常に粘着性で、容易に再配置でき、水平ガラス板の下側に粘着させたときそれ自体の重力を支えることができた。２つのサンプルを顕微鏡で調べたところ、０．２２５ｍｍのコーティングギャップで調製したサンプルの突起の上部には殆ど粘着剤が残存せず、一方、０．５ｍｍのコーティングギャップで調製したサンプルの突起上部には大量の粘着剤が残っていた。中間のコーティングギャップで調製したサンプルでは、突起上部の残存粘着剤の厚さが増すにつれ（すなわちコーティングギャップの大きさに対応して）、徐々にタック性（粘着性）が増加することが示された。これらの構造体は、実施例１のように支持体の記憶効果を誘い出すために加熱されることはなかった。この実施例は、通常の条件下では再配置可能ではないが、突起上部に残存する粘着剤の厚さを制御することによって再配置性能を提供することができる単一の接着剤を用いて、熱活性化性で再配置可能テープ構築物を調製できることを示している。これはまた、熱で活性化できない担体フィルム、および熱で活性化できないトランスファーテープ（すなわち標準的なテープ構造体に使用される担体フィルム）についてもあてはまる。
【００６４】
特定の好ましい実施例に関して本発明を詳述してきたが、本発明の概念を利用する他の具体例も、本発明の範囲を逸脱しないで可能であることは理解されるところである。例えば、本発明は、この好ましい実施例で開示した接着性物品に限定されるものではない。本発明はここに開示した好ましい実施例に限定されず、むしろ請求の範囲とその均等物とによって限定される。
【図面の簡単な説明】
【図１】図１は、不連続な隆起表面部分（すなわち突起）を有し、該隆起表面部分間は粘着剤が被覆された連続した陥凹表面部分である、本発明の熱活性化粘着物品の実施例の透視図である。
【図２】図２は、不連続な陥凹表面部分（すなわち複数の陥凹小区画）を有し、該陥凹間は連続した隆起表面部分である、本発明の熱活性化粘着物品のまた別の実施例の透視図である。粘着剤は陥凹小区画に被覆されている。
【図３】図３は、２つの背中合わせに平行して走る表面（側）を有し、その各々が隆起表面部分と陥凹表面部分をもち、各面の陥凹表面部分は粘着剤で被覆されている、本発明の熱活性化粘着物品のまた別の実施例の断面図である。
【図４】図４は、物品に熱を加え、隆起表面部分（また別には陥凹表面部分）が崩壊または引っ込んで、粘着剤が基礎体に接触するようになった後の、図３に示した熱活性化粘着物品の断面図である。
【図５】図５は、粘着剤表面を越えて突出した絶縁体突起を有する表面をもつ本発明の熱活性化粘着物品の実施例の透視図である。
【符号の説明】
１０，１１０，２１０，３１０…熱活性化性接着性物品（粘着テープ）
１１，１１１，２１１，３１１…可撓性担体フィルム
１４，２４，１１４，１２４，２１４，２２４，３１４…陥凹
１６，１１６，３１６…接着剤層
１８，１１８，２１８，２２６…突出部
２０，１２０…担体フィルムの表側
２２，１２２…担体フィルムの裏側
【図１】
0003542673.tif 000002
【図２】
0003542673.tif 000003
【図３】
0003542673.tif 000004
【図４】
0003542673.tif 000005
【図５】
0003542673.tif 000006